본 발명 에서 , 접착제 조성물 이 100 내지 180 ℃, 바람직 하 게 120 내지 150 ℃, 보다 바람직 하 게 130 ℃ 에서 3 내지 60 분 동안 , 바람직 하 게 5 내지 30 분 동안 , 보다 바람직 하 게 5 분 동안 가열 된 후 의 접착력 Fb 는 0 . 1 내지 6 . 0 N / 20 mm 이 고 , 바람직 하 게 0 . 5 내지 3 . 0 N / 20 mm 이 다 . 접착력 Fb 를 상기 범위 내 로 함 으로써 , 시간 이 지남 에 따라 우수 한 접착 신뢰 성 을 구현 할 수 있 다 . 상기 접착력 Fb 가 지나치 게 작 거나 지나치 게 클 경우 , 접착성 이 불 충분 해져 박리 되 거나 , 접착력 이 지나치 게 강해 박리 가 어려워 지 므로 , 따라서 박리 공정 으로 인해 피 접착 물 이 손상 되 는 악영향 이 발생 한다 . 상기 접착력 Fb 에 관한 측정 은 후속 실시 예 에 서술 된 바 와 같 다 .